(57)【要約】【課題】燃料電池の発電、停止等による冷熱サイクルにより、ガス流路とガス流路の周囲に形成される耐食性膜との境界部に生じる応力を緩和し、樹脂膜の剥離、亀裂等の発生を抑制することができる金属セパレータ及び当該金属セパレータを備える燃料電池を提供する。【解決手段】本発明は、金属基材上に形成されるガス流路と、前記ガス流路の周囲を囲むように前記金属基材上に形成される耐食性膜と、を有する金属セパレータであって、前記ガス流路と前記耐食性膜との境界部のコーナー部は、平面視において円弧状である。【選択図】図２
2009129575.tif 000002
【特許請求の範囲】
【請求項１】
金属基材上に形成されるガス流路と、前記ガス流路の周囲を囲むように前記金属基材上に形成される耐食性膜と、を有する金属セパレータであって、
前記ガス流路と前記耐食性膜との境界部のコーナー部が、平面視において円弧状であることを特徴とする金属セパレータ。
【請求項２】
金属基材上に形成されるガス流路と、前記ガス流路の周囲を囲むように前記金属基材状に形成される耐食性膜と、を有する金属セパレータであって、
前記ガス流路と前記耐食性膜との境界部のコーナー部が、平面視において鈍角化されていることを特徴とする金属セパレータ。
【請求項３】
金属基材上に形成されるガス流路と、前記ガス流路の周囲を囲むように前記金属基材状に形成される耐食性膜と、を有する金属セパレータであって、
前記ガス流路と前記耐食性膜との境界部は、平面視において円形であることを特徴とする金属セパレータ。
【請求項４】
金属基材上に形成されるガス流路と、前記ガス流路の周囲を囲むように前記金属基材状に形成された耐食性膜と、を有する金属セパレータであって、
前記ガス流路と前記耐食性膜との間に凸部を設け、前記凸部と前記耐食性膜との境界部のコーナー部が、平面視において円弧状であることを特徴とする金属セパレータ。
【請求項５】
金属基材上に形成されるガス流路と、前記ガス流路の周囲を囲むように前記金属基材状に形成された耐食性膜と、を有する金属セパレータであって、
前記ガス流路と前記耐食性膜との間に凸部を設け、前記凸部と前記耐食性膜との境界部のコーナー部は、平面視において鈍角化されていることを特徴とする金属セパレータ。
【請求項６】
金属基材上に形成されるガス流路と、前記ガス流路の周囲を囲むように前記金属基材状に形成された耐食性膜と、を有する金属セパレータであって、
前記ガス流路と前記耐食性膜との間に凸部を設け、前記凸部と前記耐食性膜との境界部は、平面視において円形であることを特徴とする金属セパレータ。
【請求項７】
請求項１又は４記載の金属セパレータであって、前記コーナー部は、０．５ｍｍ以上の曲率半径を有することを特徴とする金属セパレータ。
【請求項８】
膜−電極アッセンブリと、前記膜−電極アッセンブリを挟持する一対の金属セパレータと、を有する燃料電池であって、
前記金属セパレータは、請求項１〜７のいずれか１項に記載の金属セパレータであることを特徴とする燃料電池。
【発明の詳細な説明】
【技術分野】
【０００１】
本発明は、金属セパレータ及び燃料電池の技術に関する。
【背景技術】
【０００２】
一般的に燃料電池は、電解質膜の両側を挟持する一対の電極（アノード極、カソード極）を含む膜−電極アッセンブリと、膜−電極アッセンブリの両側を挟持する一対の金属セパレータとを有する。燃料電池の発電時には、アノード極に供給するアノードガスを水素ガス、カソード極に供給するカソードガスを酸素ガスとした場合、アノード極側では、水素イオン及び電子にする反応が行われ、水素イオンは電解質膜中を通りカソード極側に、電子は外部回路を通じてカソード極に到達する。一方、カソード極側では、水素イオン、電子及び酸素ガスが反応して水分を生成する反応が行われ、エネルギを放出する。
【０００３】
図９は、従来の金属セパレータの構成を示す模式平面図である。図９に示すように、金属セパレータ４には、金属基材５２、金属基材５２に形成されるアノードガス入口マニホールド５４、アノードガス出口マニホールド５６、カソードガス入口マニホールド５８、カソードガス出口マニホールド６０、ガス流路６２、冷却水入口６４、冷却水出口６６、を有する。
【０００４】
例えば、特許文献１には、シール耐久性、耐腐食性を付与するために、ガス流路の周囲を囲むように金属基材上に樹脂膜を形成した金属セパレータが提案されている。
【０００５】
また、例えば、特許文献２には、燃料電池を組み立てる際に加えられる締め付け圧力を分散させるために、各マニホールドより外側に設けられるシール部のコーナー部を円弧状にした金属セパレータが提案されている。
【０００６】
また、例えば、特許文献３には、マニホールドの開口面積を確保するために、金属基材のコーナー部に対向するマニホールドの部位を傾斜又は円弧状にした金属セパレータが提案されている。
【０００７】
【特許文献１】特開２００７−１２３００号公報
【特許文献２】特開２００７−３５４４９号公報
【特許文献３】特開２００５−２０３３０１号公報
【発明の開示】
【発明が解決しようとする課題】
【０００８】
しかし、特許文献１の金属セパレータでは、樹脂膜と樹脂膜が形成されていないガス流路とでは、熱膨張係数が異なるため、燃料電池の発電、停止等による冷熱サイクルにより、樹脂膜とガス流路との境界部のコーナー部（例えば、図９に示す点線枠Ｃ）に応力が集中し、樹脂膜の剥離、亀裂等が生じる場合がある。その結果、金属セパレータの耐腐食性を十分に確保することが困難となる。
【０００９】
また、特許文献２，３の金属セパレータでは、燃料電池の発電、停止等による冷熱サイクルの影響が考慮されていないため、ガス流路の周囲に樹脂膜が形成された場合には、樹脂膜とガス流路との境界部のコーナー部に応力が集中し、樹脂膜の剥離、亀裂等を抑制することが困難である。
【００１０】
本発明の目的は、燃料電池の発電、停止等による冷熱サイクルにより、ガス流路とガス流路の周囲に形成される耐食性膜との境界部に生じる応力を緩和し、樹脂膜の剥離、亀裂等の発生を抑制することができる金属セパレータ及び当該金属セパレータを備える燃料電池を提供することにある。
【課題を解決するための手段】
【００１１】
本発明は、金属基材上に形成されるガス流路と、前記ガス流路の周囲を囲むように前記金属基材上に形成される耐食性膜と、を有する金属セパレータであって、前記ガス流路と前記耐食性膜との境界部のコーナー部が、平面視において円弧状である。
【００１２】
また、本発明は、金属基材上に形成されるガス流路と、前記ガス流路の周囲を囲むように前記金属基材状に形成される耐食性膜と、を有する金属セパレータであって、前記ガス流路と前記耐食性膜との境界部のコーナー部が、平面視において鈍角化されている。
【００１３】
また、本発明は、金属基材上に形成されるガス流路と、前記ガス流路の周囲を囲むように前記金属基材状に形成される耐食性膜と、を有する金属セパレータであって、前記ガス流路と前記耐食性膜との境界部は、平面視において円形である。
【００１４】
また、本発明は、金属基材上に形成されるガス流路と、前記ガス流路の周囲を囲むように前記金属基材状に形成された耐食性膜と、を有する金属セパレータであって、前記ガス流路と前記耐食性膜との間に凸部を設け、前記凸部と前記耐食性膜との境界部のコーナー部が、平面視において円弧状である。
【００１５】
また、本発明は、金属基材上に形成されるガス流路と、前記ガス流路の周囲を囲むように前記金属基材状に形成された耐食性膜と、を有する金属セパレータであって、前記ガス流路と前記耐食性膜との間に凸部を設け、前記凸部と前記耐食性膜との境界部のコーナー部が、平面視において鈍角化されている。
【００１６】
金属基材上に形成されるガス流路と、前記ガス流路の周囲を囲むように前記金属基材状に形成された耐食性膜と、を有する金属セパレータであって、前記ガス流路と前記耐食性膜との間に凸部を設け、前記凸部と前記耐食性膜との境界部は、平面視において円形である。
【００１７】
また、前記金属セパレータにおいて、前記コーナー部は、０．５ｍｍ以上の曲率半径を有することが好ましい。
【００１８】
本発明の燃料電池は、膜−電極アッセンブリと、前記膜−電極アッセンブリを挟持する一対の前記金属セパレータと、を有する。
【発明の効果】
【００１９】
本発明によれば、金属基材上に形成されるガス流路と、前記ガス流路の周囲を囲むように前記金属基材上に形成される耐食性膜と、を有する金属セパレータであって、前記ガス流路と前記耐食性膜との境界部のコーナー部が、平面視において円弧状であることによって、燃料電池の発電、停止等による冷熱サイクルにより、ガス流路とガス流路の周囲に形成される耐食性膜との境界部に生じる応力を緩和し、樹脂膜の剥離、亀裂等の発生を抑制することができる金属セパレータ及び当該金属セパレータを備える燃料電池を提供することができる。
【発明を実施するための最良の形態】
【００２０】
本発明の実施の形態について以下説明する。
【００２１】
図１は、本発明の実施形態に係る燃料電池の構成の一例を示す模式断面図である。図１に示すように、燃料電池１は、膜−電極アッセンブリ１０と、金属セパレータとしてのアノード極セパレータ１２及びカソード極セパレータ１４と、接着部１６とフレーム１８とを備えている。アノード極セパレータ１２の空洞部は、アノードガスが流れるアノードガス流路１２ａであり、カソード極セパレータ１４の空洞部は、カソードガスが流れるカソードガス流路１４ａである。
【００２２】
図１に示すように、膜−電極アッセンブリ１０は、一対のフレーム１８により挟持されている。フレーム１８は、アノードガス流路１２ａ又はカソードガス流路１４ａが膜−電極アッセンブリ１０に当接するような中抜き構造となっている。また、フレーム１８で挟持された膜−電極アッセンブリ１０の両外側には、アノード極セパレータ１２及びカソード極セパレータ１４により挟持されている。
【００２３】
フレーム１８同士、金属セパレータとフレームとは、接着部１６により接着されている。接着部１６を構成する材料は、エポキシ系樹脂、シリコン系樹脂、フッ素系樹脂等の熱硬化性樹脂等が挙げられる。
【００２４】
図２は、本実施形態に用いられる金属セパレータの模式平面図である。図２に示すように、金属セパレータ２は、金属基材２０と、金属基材２０に形成されるアノードガス入口マニホールド２２と、アノードガス出口マニホールド２４と、カソードガス入口マニホールド２６と、カソードガス出口マニホールド２８と、ガス流路３０と、冷却水入口３２と、冷却水出口３４と、耐食性膜３６と、を有する。各入口マニホールド、出口マニホールド、冷却水入口、冷却水出口の配置等は特に制限されるものではない。
【００２５】
金属セパレータ２を図１に示すアノード極セパレータ１２に用いる場合、ガス流路３０はアノードガス流路１２ａとなる。アノード極セパレータ１２内のアノードガスは、アノードガス入口マニホールド２２からガス流路３０（アノードガス流路１２ａ）へ導入され、ガス流路３０からアノードガス出口マニホールド２４へ排出される。また、金属セパレータ２を図１に示すカソード極セパレータ１４に用いる場合、ガス流路３０はカソードガス流路１４ａとなる。カソード極セパレータ１４内のカソードガスは、カソードガス入口マニホールド２６からガス流路３０（カソードガス流路１４ａ）へ導入され、ガス流路３０からカソードガス出口マニホールド２８へ排出される。
【００２６】
耐食性膜３６は、ガス流路３０の周囲を囲むように金属基材２０上に形成される。耐食性膜３６は、樹脂膜、カーボン膜、金、ニッケル等のめっき膜等が挙げられる。金属セパレータ２との密着性、高耐腐食性を有する点で、樹脂膜であることが好ましい。
【００２７】
樹脂膜を構成する材料は、特に制限されるものではないが、例えば、オレフィン系樹脂、フッ素系樹脂、アミド系樹脂等が挙げられる。特に、耐食性と共に撥水性も付与することができる点で、フッ素系樹脂であることが好ましい。フッ素系樹脂としては、例えば、ポリテトラフルオロエチレン、ポリフッ化ビニリデン、ポリヘキサフルオロプロピレン、テトラフルオロエチレン−ヘキサフルオロプロピレン共重合体等が挙げられる。
【００２８】
カーボン膜を構成する材料は、特に制限されるものではないが、例えば、人造黒鉛、カーボンブラック、ケッチェンブラック、アセチレンブラック等が挙げられる。
【００２９】
めっき膜を構成する材料は、耐腐食性の高い金属であればよく、例えば、ニッケル、金等が挙げられる。
【００３０】
金属基材２０は、例えば、ＳＵＳ３１０、ＳＵＳ３０４，ＳＵＳ３１６等のステンレス、チタン、アルミ等が挙げられるが、必ずしも上記に限定されるものではない。
【００３１】
本実施形態では、図２に示すように、ガス流路３０と耐食性膜３６との境界部３８のコーナー部４０が、平面視において円弧状となっている。円弧状のコーナー部４０は、境界部３８の中心から正の曲率を有するものであり、また円弧状は正則曲線である。
【００３２】
金属セパレータ２は、燃料電池１の発電、停止等による冷熱サイクルにより、膨張収縮する。特に、耐食性膜３６と耐食性膜３６が形成されていないガス流路３０とでは、熱膨張係数が異なるため、耐食性膜３６とガス流路３０との境界部３８では、剪断応力等が発生する。耐食性膜３６とガス流路３０との境界部３８で発生する剪断応力は、コーナー部４０に集中する。そのため、コーナー部４０が直角又は９０°より小さい鋭角である場合、コーナー部４０に集中する剪断応力等を緩和することができず、コーナー部４０付近の耐食性膜３６の剥離、亀裂等が生じる場合がある。しかし、本実施形態では境界部３８のコーナー部４０が、平面視において円弧状であるため、コーナー部４０に集中する剪断応力等を緩和し、耐食性膜３６、特にコーナー部４０付近の耐食性膜３６の剥離、亀裂等の発生を抑制することができる。
【００３３】
境界部３８のコーナー部４０は、耐食性膜３６の剥離、亀裂等の発生を長期的に抑制することができる点で、０．５ｍｍ以上の曲率半径を有することが好ましい。コーナー部４０の曲率半径が０．５ｍｍより小さいと、例えば、２５℃〜１００℃間の冷熱サイクルによって、耐食性膜３６の剥離、亀裂等が発生し、その後の通電試験において、金属セパレータ２の腐食電流値が増加する場合がある。通電試験とは、ｐＨ１〜２の硫酸溶液（塩素０〜５００ｐｐｍ含有）中で金属セパレータを自然電位から１．２Ｖまで印可した時の金属セパレータの腐食電流値を測定する試験である。
【００３４】
図３（イ），（ロ）は、本発明の他の実施形態に係る金属セパレータの模式平面図である。図３（イ）に示すように、ガス流路３０と耐食性膜３６との境界部３８のコーナー部は、平面視において鈍角化されている。鈍角とは、コーナー部の内角（図３（イ）に示すＡ）が９０°より大きい角度をいう。このように、コーナー部４０を鈍角化させても、コーナー部４０に集中する剪断応力等を緩和し、耐食性膜３６、特にコーナー部４０付近の耐食性膜３６の剥離、亀裂等の発生を抑制することができる。また、図３（ロ）に示すようにガス流路３０と耐食性膜３６との境界部３８が、平面視において円形（正円形、楕円形等）であっても、耐食性膜３６の剥離、亀裂等の発生を抑制することができる。
【００３５】
図４（イ）は、本発明の他の実施形態に係る金属セパレータの模式平面図であり、図４（ロ）は、図４（イ）のＡ−Ａ線における金属セパレータの一部模式断面図である。図４（イ），（ロ）に示すように、金属セパレータ３は、金属基材２０と、金属基材２０に形成されるアノードガス入口マニホールド２２とアノードガス出口マニホールド２４とカソードガス入口マニホールド２６とカソードガス出口マニホールド２８とガス流路３０と冷却水入口３２と冷却水出口３４と耐食性膜３６と、凸部４２と、を有する。図４（イ），（ロ）に示す金属セパレータ３において、図２に示す金属セパレータ２と同様の構成については同一の符合を付してある。
【００３６】
凸部４２は、ガス流路３０と耐食性膜３６との間に設けられるものである。凸部４２は、ガス流路３０に耐食性膜３６が形成されないようにする隔壁である。具体的には後述するが、耐食性膜３６の形成時には、マスキング治具が、ガス流路３０を覆うように凸部４２上に配置される。これにより、ガス流路３０に耐食性膜３６が形成されることを防止することができる。上記凸部４２が設けられていないと、ガス流路３０のサイズ形状に合わせたマスキング治具を用いる必要がある。しかし、上記凸部４２を設けることにより、凸部４２より大きいサイズのマスキング治具であれば、ガス流路３０に耐食性膜３６が形成されることを防ぐことができるため、耐食性膜３６を作成する際の作業性を向上させることができる。
【００３７】
凸部４２のコーナー部は、平面視において円弧状である。耐食性膜３６は、上記凸部４２に沿って形成されるため、凸部４２と耐食性膜３６との境界部４４のコーナー部４６も、平面視において円弧状となる。円弧状は上記説明した通りである。上記構成とすることによっても、コーナー部４６に集中する剪断応力等を緩和し、耐食性膜３６、特にコーナー部４６付近の耐食性膜３６の剥離、亀裂等の発生を抑制することができる。境界部４４のコーナー部４６は、耐食性膜３６の剥離、亀裂等の発生を長期的に抑制することができる点で、０．５ｍｍ以上の曲率半径を有することが好ましい。
【００３８】
図５（イ），（ロ）は、本発明の他の実施形態に係る金属セパレータの模式平面図である。図５（イ）に示すように、凸部４２のコーナー部が、平面視において鈍角化されており、凸部４２と耐食性膜３６との境界部４４のコーナー部４６も、平面視において鈍角化されている。鈍角は、上記説明した通りである。また、図５（ロ）に示すように、凸部４２が、平面視において円形（正円形又は楕円形等）であって、凸部４２と耐食性膜３６との境界部４４が、平面視において円形（正円形又は楕円形等）となっているものであってもよい。上記構成によっても、耐食性膜３６、特にコーナー部４６付近の耐食性膜３６の剥離、亀裂等の発生を抑制することができる。
【００３９】
図６は、本実施形態に係る金属セパレータの製造方法の一例を説明するための図である。まず、上記説明したガス流路３０、各マニホールド（２２〜２８）、冷却水入口３２、出口３４を打ち抜き加工、プレス加工等によって成形した金属基材２０に、マスキング治具４８を被せる。マスキング治具４８の配置位置は、ガス流路３０上である。その後、耐食性膜３６を形成する。ガス流路３０と耐食性膜３６との境界部３８のコーナー部４０が、平面視において円弧状、鈍角化、又は境界部３８が円形となるように、マスキング治具４８のコーナー部も平面視において円弧状、鈍角化、又はマスキング治具４８を円形にする必要がある。
【００４０】
図７は、本実施形態に係る金属セパレータの製造方法の他の一例を説明するための図である。図８は、マスキング治具をガス流路上に被せた金属基材の模式断面図である。まず、上記説明したガス流路３０、各マニホールド（２２〜２８）、冷却水入口３２、出口３４、凸部４２を打ち抜き加工、プレス加工等によって成形した金属基材２０に、マスキング治具５０を被せる。マスキング治具４８の配置位置は、ガス流路３０上である。その後、耐食性膜３６を形成する。上記でも説明したように、金属基材２０上に形成された凸部４２のコーナー部は、図７に示すように、平面視において円弧状である。そのため、平面視において円弧状のコーナー部を有するマスキング治具を用いなくても、凸部４２と耐食性膜３６との境界部４４のコーナー部４６は、平面視において円弧状となる。
【００４１】
耐食性膜３６として樹脂膜を形成する場合、樹脂膜は例えば、樹脂を含むスラリーをスプレー法、スクリーン印刷法等の公知の塗布方法を用いて、金属基材２０に塗布することにより形成される。また、例えば、樹脂膜は、金属基材２０に電着することによっても形成される。しかし、金属基材２０上に樹脂膜を密着させることができれば、必ずしも上記に限定されるものではない。
【００４２】
電着による樹脂膜は、例えば、樹脂粉末の一部をＮＨ+でイオン化して得られる陽イオン性樹脂が存在する溶液中で、金属基材２０に負極電圧、対極に正極電圧を印可し、金属基材２０に樹脂を付着させることにより、形成される。
【００４３】
また、金属基材２０に樹脂を電着させた後、焼き付け処理を行ってもよい。これにより、金属基材２０上に緻密で均一な樹脂膜が形成される。焼き付け処理時の温度は、金属基材２０に付着した樹脂が溶ける温度であれば特に制限されるものではなく、例えば、１５０℃〜２５０℃の範囲である。
【００４４】
耐食性膜３６としてカーボン膜を形成する場合、カーボン膜は例えば、炭素材料を含むスラリーをスプレー法、スクリーン印刷法等の公知の塗布方法を用いて、金属基材２０に塗布することにより形成される。また、耐食性膜３６としてめっき膜を形成する場合、めっき膜は例えば、無電解めっき、電気めっき等により形成される。カーボン膜、めっき膜も金属基材２０上に密着させることができれば、必ずしも上記に限定されるものではない。
【００４５】
本実施形態に係る燃料電池のその他の構成について以下に説明する。
【００４６】
膜−電極アッセンブリ１０は、電解質膜（不図示）の一方の面にアノード極（不図示）が、もう一方の面にカソード極（不図示）が配置されているものである。
【００４７】
電解質膜は、電子伝達性を有さずプロトン伝導性を有するものであれば特に制限されるものではない。例えば、パーフルオロスルホン酸系の樹脂膜、トリフルオロスチレン誘導体の共重合膜、リン酸を含浸させたポリベンズイミダゾール膜、芳香族ポリエーテルケトンスルホン酸膜等が挙げられる。
【００４８】
アノード極は、電解質膜の一方の面から触媒層、拡散層の順に配置され、カソード極は、電解質膜の他方の面から触媒層、拡散層の順に配置されたものである。
【００４９】
アノード極及びカソード極を構成する触媒層は、例えば、白金、ルテニウム等の金属触媒を担持したカーボンとパーフルオロスルホン酸系の電解質等とを混合して拡散層又は電解質膜上に成膜されたものである。上記カーボンとしては、例えば、アセチレンブラック、ファーネスブラック、チャンネルブラック、サーマルブラック等のカーボンブラック等が用いられる。
【００５０】
アノード極及びカソード極を構成する拡散層は、導電性が高く、反応ガスの拡散性が高い材料であれば特に制限されるものではないが、多孔質導電体材料であることが好ましい。例えば、カーボンクロス、カーボンペーパ等の多孔質カーボン材料等が挙げられる。
【００５１】
フレーム１８は、膜−電極アッセンブリ１０を挟持して、主に膜−電極アッセンブリを固定するものである。フレーム１８を構成する材料は、強度、耐食性を有するものであれば特に制限されるものではないが、例えば、ポリエチレン、ポリプロピレン等の樹脂等が用いられる。
【００５２】
以上のように本実施形態では、金属基材上に形成されるガス流路と、ガス流路の周囲を囲むように金属基材上に形成される耐食性膜と、を有する金属セパレータであって、ガス流路と耐食性膜との境界部のコーナー部が、平面視において円弧状、鈍角化、又は境界部が円形であることによって、燃料電池の発電、停止等による冷熱サイクルにより、ガス流路とガス流路の周囲に形成される耐食性膜との境界部に生じる応力を緩和し、樹脂膜の剥離、亀裂等の発生を抑制することができる。また、金属基材上に形成されるガス流路と、ガス流路の周囲を囲むように金属基材上に形成される耐食性膜と、を有する金属セパレータであって、ガス流路と耐食性膜との間に凸部を設け、凸部と耐食性膜との境界部のコーナー部が、平面視において円弧状、鈍角化、又は境界部が円形であることによっても上記と同様の効果が得られる。
【００５３】
上記本実施形態に係る燃料電池は、例えば、携帯電話、携帯用パソコン等のモバイル機器用小型電源、自動車用電源、家庭用電源等として使用することができる。
【図面の簡単な説明】
【００５４】
【図１】図１は、本発明の実施形態に係る燃料電池の構成の一例を示す模式断面図である。
【図２】本実施形態に用いられる金属セパレータの模式平面図である。
【図３】本発明の他の実施形態に係る金属セパレータの模式平面図である。
【図４】（イ）は、本発明の他の実施形態に係る金属セパレータの模式平面図であり、（ロ）は、図４（イ）のＡ−Ａ線における金属セパレータの一部模式断面図である。
【図５】本発明の他の実施形態に係る金属セパレータの模式平面図である。
【図６】本実施形態に係る金属セパレータの製造方法の一例を説明するための図である。
【図７】本実施形態に係る金属セパレータの製造方法の他の一例を説明するための図である。
【図８】マスキング治具をガス流路上に被せた金属基材の模式断面図である。
【図９】従来の金属セパレータの構成を示す模式平面図である。
【符号の説明】
【００５５】
１  燃料電池、２，３，４  金属セパレータ、１０  膜−電極アッセンブリ、１２  アノード極セパレータ、１２ａ  アノードガス流路、１４  カソード極セパレータ、１４ａ  カソードガス流路、１６  接着部、１８  フレーム、２０，５２  金属基材、２２，５４  アノードガス入口マニホールド、２４，５６  アノードガス出口マニホールド、２６，５８  カソードガス入口マニホールド、２８，６０  カソードガス出口マニホールド、３０，６２  ガス流路、３２，６４  冷却水入口、３４，６６  冷却水出口、３６  耐食性膜、３８，４４  境界部、４０，４６  コーナー部、４２  凸部、４８，５０  マスキング治具。
【図１】
2009129575.tif 000003
【図２】
2009129575.tif 000004
【図３】
2009129575.tif 000005
【図４】
2009129575.tif 000006
【図５】
2009129575.tif 000007
【図６】
2009129575.tif 000008
【図７】
2009129575.tif 000009
【図８】
2009129575.tif 000010
【図９】
2009129575.tif 000011